(57)【要約】【課題】本発明の課題は、高光沢で高い塗膜耐性（耐摩擦性、スリップ性、柔軟性）を有し、ホットスタンプ性、及び、保存安定性に優れた活性エネルギー線硬化型オーバーコートニス、並びに、これを用いた印刷物、及び積層体を提供することである。【解決手段】重合性化合物、光重合開始剤、及び、耐摩擦剤を含む活性エネルギー線硬化型オーバーコートニスであって、  前記耐摩擦剤が、２５℃での粘度が１００〜３，０００ｍＰａ・ｓの液状ポリエチレンワックスを含む、活性エネルギー線硬化型オーバーコートニス。【選択図】なし【特許請求の範囲】
【請求項１】
重合性化合物、光重合開始剤、及び、耐摩擦剤を含む活性エネルギー線硬化型オーバー
コートニスであって、
前記耐摩擦剤が、２５℃での粘度が１００〜３，０００ｍＰａ・ｓの液状ポリエチレン
ワックスを含む、活性エネルギー線硬化型オーバーコートニス。
【請求項２】
前記耐摩擦剤が、さらに、２５℃で固体である植物由来のワックスを含む、請求項１に
記載の活性エネルギー線硬化型オーバーコートニス。
【請求項３】
前記植物由来のワックスの融点が、６０〜１２０℃である、請求項２に記載の活性エネ
ルギー線硬化型オーバーコートニス。
【請求項４】
前記液状ポリエチレンワックスの含有量が、活性エネルギー線硬化型オーバーコートニ
スの全質量に対して０．１〜３質量％であり、
前記植物由来のワックスの含有量が、活性エネルギー線硬化型オーバーコートニスの全
質量に対して０．０２〜０．５質量％である、請求項２又は３に記載の活性エネルギー線
硬化型オーバーコートニス。
【請求項５】
前記重合性化合物が、２官能（メタ）アクリレートモノマー及び／又は３官能（メタ）
アクリレートモノマーを含み、
前記２官能（メタ）アクリレートモノマー及び３官能（メタ）アクリレートモノマーの
含有量の合計が、活性エネルギー線硬化型オーバーコートニスの全質量に対して４０〜８
０質量％である、請求項１〜４いずれか１項に記載の活性エネルギー線硬化型オーバーコ
ートニス。
【請求項６】
第１の基材に印刷されたインキ層上に、請求項１〜５いずれか１項に記載の活性エネル
ギー線硬化型オーバーコートニスを印刷し、活性エネルギー線で硬化させた印刷物。
【請求項７】
請求項６記載の印刷物における活性エネルギー線硬化型オーバーコートニス層に、接着
層を有する第２の基材を接着してなる積層体。
【発明の詳細な説明】
【技術分野】
【０００１】
本発明は、高光沢で高い塗膜耐性（耐摩擦性、スリップ性、柔軟性）を有し、ホットス
タンプ性、及び、保存安定性に優れた活性エネルギー線硬化型オーバーコートニス、並び
に、これを用いた印刷物、及び積層体に関するものである。
【背景技術】
【０００２】
近年、紙、プラスチックフィルム、シート、板等の各種基材の表面、又はその基材に印
刷等により施された絵柄や模様、文字等の装飾の上にオーバーコートニスを塗工すること
により、その基材自体の表面、或いは装飾加工面を保護することや、光沢処理することが
広く行われている。このように、活性エネルギー線硬化型オーバーコートニスを使用する
場合、オーバーコートニスを塗工してから紫外線を照射すると瞬時に硬化して高い光沢の
皮膜が形成できるので、従来のビニール張り加工や、乾燥が必要な溶剤型オーバーコート
ニス等に比べて高い生産性が得られるという特徴がある。そして、活性エネルギー線硬化
型オーバーコートニスは、有機溶剤等のＶＯＣを大気中に放出しないので、環境保護の観
点からも好ましい材料であり、雑誌の表紙、絵本、ポスター、カレンダー等の印刷物、美
粧ケース等の紙器容器等に広く使用されている。このため、活性エネルギー線硬化型オー
バーコートニスには、基材や印刷層を保護するための高い塗膜耐性や、美粧性を持たすた
めの光沢、加工性などが要求される。
【０００３】
さらに、活性エネルギー線硬化型オーバーコートニス層の上に、印刷を施すことや、フ
ィルムに金属の蒸着層、接着層と順番に積層されたものを貼り合せて熱転写する（一般的
に、ホットスタンプや箔押しと称される）加飾印刷などが行われている。そのため、活性
エネルギー線硬化型オーバーコートニスには、印刷層の保護のための塗膜耐性と、活性エ
ネルギー線硬化型オーバーコートニス上への印刷受容性（以下、リコート性と称する）や
熱転写受容性（以下、ホットスタンプ性と称する）とを両立することが求められていた。
【０００４】
高い塗膜耐性を得る方法として、例えば、特許文献１には、エポキシアクリレートと、
２〜４官能の（メタ）アクリレートモノマー、開始剤、ポリオキシアルキレン基を有する
ジメチルシリコン化合物を含有する活性エネルギー線硬化型コーティングワニスが開示さ
れている。
【０００５】
そして、リコート性に優れた塗膜を得る方法として、例えば、特許文献２には、ウレタ
ン（メタ）アクリレート、重合性不飽和単量体、石油ワックス及び脂肪酸とビスフェノー
ル型エポキシ化合物とを用いて得られるエステル化合物を含有するラジカル硬化性樹脂組
成物が開示さている。
【０００６】
また、例えば、特許文献３には、紫外線硬化型ウレタンアクリレート、水性熱可塑性ウ
レタン樹脂を含むオーバーコート剤が開示されている。
【０００７】
しかしながら、上記特許文献１のように、ジメチルシリコン化合物を使用することで、
高い耐摩擦性やスリップ性は得られるが、リコート性やホットスタンプ性は得られなかっ
た。また、上記特許文献２のように、石油ワックスと脂肪酸とビスフェノール型エポキシ
化合物とを用いて得られるエステル化合物を使用することで、ある程度のリコート性やホ
ットスタンプ性は得られるが満足できるレベルではなく、また、塗膜の耐摩擦性やスリッ
プ性も十分でなかった。さらに、石油ワックスは、重合性不飽和単量体中での安定性が低
く、凝集しやすいため、ラジカル硬化性樹脂組成物の保存安定性に課題があった。また、
上記特許文献３のオーバーコート剤は、リコート性やホットスタンプ性は得られるが、塗
膜の耐摩擦性やスリップ性は得られなかった。さらに、水を含むため、水を除去する乾燥
工程が必要であり、生産性にも課題があった。
【先行技術文献】
【特許文献】
【０００８】
【特許文献１】特開２０１５−１９６７６５号公報
【特許文献２】特開２０１４−５１６３３号公報
【特許文献３】特開２００４−２７１２２号公報
【発明の概要】
【発明が解決しようとする課題】
【０００９】
本発明の課題は、高光沢で高い塗膜耐性（耐摩擦性、スリップ性、柔軟性）を有し、ホ
ットスタンプ性、及び、保存安定性に優れた活性エネルギー線硬化型オーバーコートニス
、並びに、これを用いた印刷物、及び積層体を提供することである。
【課題を解決するための手段】
【００１０】
本発明者は、上記課題を解決すべく鋭意検討を重ねた結果、以下に示す活性エネルギー
線硬化型オーバーコートニス、並びにこれを用いた印刷物、及び積層体により、上記課題
を解決できることを見出し、本発明を完成するに至った。
【００１１】
すなわち、本発明は、重合性化合物、光重合開始剤、及び、耐摩擦剤を含む活性エネル
ギー線硬化型オーバーコートニスであって、
前記耐摩擦剤が、２５℃での粘度が１００〜３，０００ｍＰａ・ｓの液状ポリエチレン
ワックスを含む、活性エネルギー線硬化型オーバーコートニスに関する。
【００１２】
また、本発明は、前記耐摩擦剤が、さらに、２５℃で固体である植物由来のワックスを
含む、上記活性エネルギー線硬化型オーバーコートニスに関する。
【００１３】
また、本発明は、前記植物由来のワックスの融点が、６０〜１２０℃である、上記活性
エネルギー線硬化型オーバーコートニスに関する。
【００１４】
また、本発明は、前記液状ポリエチレンワックスの含有量が、活性エネルギー線硬化型
オーバーコートニスの全質量に対して０．１〜３質量％であり、
前記植物由来のワックスの含有量が、活性エネルギー線硬化型オーバーコートニスの全
質量に対して０．０２〜０．５質量％である、上記活性エネルギー線硬化型オーバーコー
トニスに関する。
【００１５】
また、本発明は、前記重合性化合物が、２官能（メタ）アクリレートモノマー及び／又
は３官能（メタ）アクリレートモノマーを含み、
前記２官能（メタ）アクリレートモノマー及び３官能（メタ）アクリレートモノマーの
含有量の合計が、活性エネルギー線硬化型オーバーコートニスの全質量に対して４０〜８
０質量％である、上記活性エネルギー線硬化型オーバーコートニスに関する。
【００１６】
また、本発明は、第１の基材に印刷されたインキ層上に、上記活性エネルギー線硬化型
オーバーコートニスを印刷し、活性エネルギー線で硬化させた印刷物に関する。
【００１７】
また、本発明は、前記印刷物における活性エネルギー線硬化型オーバーコートニス層に
、接着層を有する第２の基材を接着してなる積層体に関する。
【発明の効果】
【００１８】
本発明によって、高光沢で高い塗膜耐性（耐摩擦性、スリップ性、柔軟性）を有し、ホ
ットスタンプ性、及び、保存安定性に優れた活性エネルギー線硬化型オーバーコートニス
、並びに、これを用いた印刷物、及び積層体を提供することができた。
【発明を実施するための形態】
【００１９】
以下、本発明を詳細に説明する。なお、本発明は、以下の実施形態に制限されるもので
はなく、その趣旨の範囲内で種々変形して実施することができる。また、特にことわりの
ない限り、「部」とは「質量部」、「％」とは「質量％」を表す。
【００２０】
＜活性エネルギー線硬化型オーバーコートニス＞
本発明の活性エネルギー線硬化型オーバーコートニスは、重合性化合物、光重合開始剤
、及び、耐摩擦剤を含む、活性エネルギー線硬化型オーバーコートニスであって、前記耐
摩擦剤が、２５℃での粘度が１００〜３，０００ｍＰａ・ｓの液状ポリエチレンワックス
を含むことを特徴とする。
【００２１】
以下、本実施形態の活性エネルギー線硬化型オーバーコートニス（以下、単に「オーバ
ーコートニス」とも称する）に含まれるか、又は含まれ得る成分を説明する。
【００２２】
［重合性化合物］
本明細書において、「（メタ）アクリロイル」、「（メタ）アクリル酸」、「（メタ）
アクリレート」、及び「（メタ）アクリロイルオキシ」といった記載は、特に説明がない
限り、それぞれ、「アクリロイル及び／又はメタクリロイル」、「アクリル酸及び／又は
メタクリル酸」、「アクリレート及び／又はメタクリレート」、及び「アクリロイルオキ
シ及び／又はメタクリロイルオキシ」を意味する。また、「ＰＯ」は「プロピレンオキサ
イド」を、「ＥＯ」は「エチレンオキサイド」を表す。
【００２３】
本発明の活性エネルギー線硬化型オーバーコートニスは、重合性化合物を含む。本発明
に用いることができる重合性化合物としては、重合性基として分子内にエチレン性不飽和
結合を１つ以上有する化合物であれば、特に限定されず、モノマー、オリゴマー、ポリマ
ーのいずれの形態も包含する。
本発明において、重合性化合物は、１種単独でもよいし、２種以上を組み合わせてもよ
い。
【００２４】
本発明において、重合性化合物の含有量は、オーバーコートニスの全質量に対して、４
５〜９５質量％であることが好ましく、６０〜９０質量％であることがより好ましい。
【００２５】
（モノマー）
本発明は、重合性化合物として、モノマーを含むことが好ましい。本発明において、「
モノマー」とは、オリゴマーやポリマーを構成するための最小構成単位の化合物を意味す
る。モノマーは、分子内に（メタ）アクリロイル基、アリル基、ビニル基、ビニルエーテ
ル基から選ばれる重合性基を有する化合物が好ましい。中でも、重合性基として、（メタ
）アクリロイル基を有する化合物であるアクリレートモノマーがより好ましい。
具体的には、２−エチルヘキシル（メタ）アクリレート、２−ヒドロキシエチル（メタ
）アクリレート、２−ヒドロキシプロピル（メタ）アクリレート、β−カルボキシルエチ
ル（メタ）アクリレート、４−ｔｅｒｔ−ブチルシクロヘキノール（メタ）アクリレート
、テトラヒドロフルフリルアクリレート、アルコキシ化テトラヒドロフルフリルアクリレ
ート、カプロラクトン（メタ）アクリレート、ラウリル（メタ）アクリレート、ステアリ
ル（メタ）アクリレート、イソアミル（メタ）アクリレート、２−フェノキシエチル（メ
タ）アクリレート、イソデシル（メタ）アクリレート、３，３，５−トリメチルシクロヘ
キサノール（メタ）アクリレート、シクロヘキシル（メタ）アクリレート、イソボルニル
（メタ）アクリレート、ノルボルニル（メタ）アクリレート、ジシクロペンタニル（メタ
）アクリレート、ジシクロペンテニル（オキシエチル）（メタ）アクリレート、１，４−
シクロヘキサンジメタノール（メタ）アクリレート、環状トリメチロールプロパンフォル
マル（メタ）アクリレート、ベンジル（メタ）アクリレート、ＥＯ変性（２）ノニルフェ
ノールアクリレート、２−メチル−２−エチル−１、３−ジオキソラン−４−イル）メチ
ルアクリレート、アクリロイルモルフォリンなどの分子内に（メタ）アクリロイル基を１
つ有する単官能（メタ）アクリレートモノマーや、
Ｎ−ビニルカルバゾール、１−ビニルイミダゾール、Ｎ−ビニル−２−ピロリドン、Ｎ
−ビニルカプロラクタム、Ｎ−ビニルホルムアミドなどの分子内にビニル基を１つ有する
単官能ビニルモノマー、
１，３−ブチレングリコールジ（メタ）アクリレート、１，４−ブタンジオールジ（メ
タ）アクリレート、３−メチル−１，５−ペンタンジオールジ（メタ）アクリレート、１
，６−ヘキサンジオールジ（メタ）アクリレート、１，９−ノナンジオールジ（メタ）ア
クリレート、１，１０−デカンジオールジ（メタ）アクリレート、１，２−ドデカンジオ
ールジ（メタ）アクリレート、ネオペンチルグリコールジ（メタ）アクリレート、ポリエ
チレングリコール（２００）ジ（メタ）アクリレート、ポリエチレングリコール（３００
）ジ（メタ）アクリレート、ポリエチレングリコール（４００）ジ（メタ）アクリレート
、ポリエチレングリコール（６００）ジ（メタ）アクリレート、ヒドロキシピバリン酸ネ
オペンチルグリコールジ（メタ）アクリレート、ジプロピレングリコールジ（メタ）アク
リレート、トリプロピレングリコールジ（メタ）アクリレート、ＥＯ変性（２）１，６−
ヘキサンジオールジ（メタ）アクリレート、ＰＯ変性（２）ネオペンチルグリコールジ（
メタ）アクリレート、（ネオペンチルグリコール変性）トリメチロールプロパンジ（メタ
）アクリレート、ジメチロールトリシクロデカンジ（メタ）アクリレート、ＥＯ変性（４
）ビスフェノールＡジ（メタ）アクリレート、ＰＯ変性（４）ビスフェノールＡジ（メタ
）アクリレート、シクロヘキサンジメタノールジ（メタ）アクリレート、ジメチロール-
トリシクロデカンジ（メタ）アクリレート、ジシクロペンタニルジ（メタ）アクリレート
などの分子内に（メタ）アクリロイル基を２つ有する２官能（メタ）アクリレートモノマ
ー、
トリメチロールプロパントリ（メタ）アクリレート、ＥＯ変性（３）トリメチロールプ
ロパントリ（メタ）アクリレート、ＰＯ変性（３）トリメチロールプロパントリ（メタ）
アクリレート、ε−カプロラクトン変性トリス−（２−アクリロキシエチル）イソシアヌ
レート、エトキシ化イソシアヌル酸トリ（メタ）アクリレート、トリス（２−ヒドロキシ
エチル）イソシアヌレートトリ（メタ）アクリレート、ペンタエリスリトールトリ（メタ
）アクリレートなどの分子内に（メタ）アクリロイル基を３つ有する３官能（メタ）アク
リレートモノマー、
ペンタエリスリトールテトラ（メタ）アクリレート、ジトリメチロールプロパンテトラ
（メタ）アクリレートなどの分子内にアクリロイル基を４つ有する４官能（メタ）アクリ
レートモノマー、
ジペンタエリスリトールペンタ（メタ）アクリレートなどの分子内に（メタ）アクリロ
イル基を５つ有する５官能（メタ）アクリレートモノマー、
ジペンタエリスリトールヘキサ（メタ）アクリレートなどの分子内に（メタ）アクリロ
イル基を６つ有する６官能（メタ）アクリレートモノマー、などが挙げられる。
【００２６】
これらの中でも、重合性化合物として、耐摩擦性、スリップ性、柔軟性の観点から、２
官能（メタ）アクリレートモノマー、及び／又は３官能（メタ）アクリレートモノマーを
含むことが好ましく、２官能（メタ）アクリレートモノマー、及び３官能（メタ）アクリ
レートモノマーを含むことがより好ましい。
【００２７】
２官能（メタ）アクリレートモノマー、及び３官能（メタ）アクリレートモノマーの含
有量の合計は、前記活性エネルギー線硬化型オーバーコートニスの全質量に対して、４０
〜８０質量％であることが好ましく、５０〜８０質量％であることがより好ましい。
【００２８】
単官能（メタ）アクリレートモノマーを含む場合は、耐摩擦性の観点から、活性エネル
ギー線硬化型オーバーコートニスの全質量に対して、１０質量％以下であることが好まし
く、５質量％以下であることがより好ましい。
また、４官能以上の（メタ）アクリレートモノマーを含む場合は、柔軟性の観点から、
活性エネルギー線硬化型オーバーコートニスの全質量に対して、２０質量％以下であるこ
とが好ましく、１０質量％以下であることがより好ましく、５質量％以下であることが特
に好ましい。
【００２９】
（オリゴマー）
本発明は、重合性化合物として、オリゴマーを含むことが好ましい。本発明において、
「オリゴマー」とは、２個〜１００個のモノマーに基づく構成単位を有する重合体である
。
【００３０】
オリゴマーは、分子内に重合性基として、（メタ）アクリロイル基を有する化合物が好
ましく、その場合の（メタ）アクリロイル基の数は、柔軟性の観点から、１分子あたり１
〜６であることが好ましく、２〜４であることがより好ましい。
【００３１】
オリゴマーの重量平均分子量は、４００〜１０，０００が好ましく、５００〜５，００
０がより好ましい。ここで、「重量平均分子量」は、一般的なゲルパーミッションクロマ
トグラフィー（以下、ＧＰＣ）によりスチレン換算分子量として求めることができる。
ＧＰＣの測定方法は、以下の通りである。東ソー(株)製ＨＬＣ−８０２０を用い、検量
線は標準ポリスチレンサンプルにより作成した。溶離液はテトラヒドロフランを、カラム
にはＴＳＫｇｅｌ  ＳｕｐｅｒＨＭ−Ｍ（東ソー(株)製）３本を用いた。測定は、流速０
．６ｍｌ／分、注入量１０μｌ、カラム温度４０℃で行った。
【００３２】
オリゴマーとしては、例えば、脂肪族ウレタンアクリレートオリゴマー、芳香族ウレタ
ンアクリレートオリゴマーなどのウレタンアクリレートオリゴマー、アクリルエステルオ
リゴマー、ポリエステルアクリレートオリゴマー、エポキシアクリレートオリゴマーなど
が挙げられる。耐摩擦性の観点から、エポキシアクリレートオリゴマーが好ましく、ビス
フェノールＡ骨格を有するエポキシアクリレートオリゴマーがより好ましい。
また、オリゴマーは、１種単独で用いてもよいし、２種以上を組み合わせてもよい。
【００３３】
耐摩擦性と柔軟性の観点から、オリゴマーの含有量は、活性エネルギー線硬化型オーバ
ーコートニスの全質量に対して、５〜４０質量％であることが好ましく、１０〜３５質量
％であることがより好ましい。
【００３４】
［光重合開始剤］
本発明の活性エネルギー線硬化型オーバーコートニスは、光重合開始剤を含む。本発明
に用いることができる光重合開始剤としては、特に制限はなく、公知の光重合開始剤を用
いることができる。具体例としては、ベンゾフェノン系化合物、ジアルコキシアセトフェ
ノン系化合物、α−ヒドロキシアルキルフェノン系化合物、α−アミノアルキルフェノン
系化合物、アシルフォスフィンオキサイド化合物、チオキサントン化合物などが挙げられ
る。
また、光重合開始剤は、１種単独で用いてもよく、２種以上を組み合わせて用いてもよ
い。
【００３５】
上記ベンゾフェノン系化合物としては、ベンゾフェノン、４−メチルベンゾフェノン、
４−フェニルベンゾフェノン、４，４'−ビス（ジエチルアミノ）ベンゾフェノン、４，
４'−ビス（ジメチルアミノ）ベンゾフェノン、［４−（メチルフェニルチオ）フェニル
］−フェニルメタノンなどが挙げられる。
【００３６】
上記ジアルコキシアセトフェノン系化合物としては、２，２−ジメトキシ−２−フェニ
ルアセトフェノン、ジメトキシアセトフェノン、ジエトキシアセトフェノンなどが挙げら
れる。
【００３７】
上記α−ヒドロキシアルキルフェノン系化合物としては、１−ヒドロキシ−シクロヘキ
シルフェニルケトン、２−ヒドロキシ−２−メチル−１−フェニル−プロパン−１−オン
、１−［４−（２−ヒドロキシメトキシ）−フェニル］−２−ヒドロキシ−２−メチル−
１−プロパン−１−オン、２−ヒドロキシ−１−[４−［４−（２−ヒドロキシ−２−メ
チル−プロピオニル）−ベンジル］フェニル]−２−メチル−プロパン−１−オンなどが
挙げられる。
【００３８】
上記α−アミノアルキルフェノン系化合物としては、２−メチル−１−[４−（メトキ
シチオ）−フェニル]−２−モルフォリノプロパン−１−オン、２−ベンジル−２−ジメ
チルアミノ−１−（４−モルフォリノフェニル）−ブタノン−１、２−（ジメチルアミノ
）−２−[（４−メチルフェニル）メチル]−１−［４−（４−モルフォリニル）フェニル
−１−ブタノンなどが挙げられる。
【００３９】
上記のアシルフォスフィンオキサイド系化合物としては、ジフェニルアシルフェニルフ
ォスフィンオキサイド、２，４，６−トリメチルベンゾイル−ジフェニルフォスフィンオ
キサイド、ビス（２，４，６−トリメチルベンゾイル）−フェニルフォスフィンオキサイ
ドなどが挙げられる。
【００４０】
上記チオキサントン系化合物としては、２−イソプロピルチオキサントン、２，４−ジ
メチルチオキサントン、２，４−ジエチルチオキサントンなどが挙げられる。
【００４１】
前記光重合開始剤の含有量は、活性エネルギー線硬化型オーバーコートニスの全質量に
対して、１〜２０質量％であることが好ましく、５〜１５質量％であることがより好まし
い。
【００４２】
［耐摩擦剤］
（液状ポリエチレンワックス）
本発明の活性エネルギー線硬化型オーバーコートニスは、耐摩擦剤として、２５℃での
粘度が１００〜３，０００ｍＰａ・ｓの液状ポリエチレンワックスを含む。
また、前記液状ポリエチレンワックスは、１種単独で用いてもよいし、２種以上を組み
合わせてもよい。
【００４３】
前記液状ポリエチレンワックスの２５℃での粘度は、光沢とスリップ性の観点から、１
００〜１，０００ｍＰａ・ｓであることがより好ましい。
【００４４】
前記液状ポリエチレンワックスの含有量は、耐摩擦性、スリップ性、光沢、ポットスタ
ンプ性のバランスの観点から、活性エネルギー線硬化型オーバーコートニスの全質量に対
して、０．１〜３質量％であることが好ましく、０．２〜２質量％がより好ましく、０．
３〜１質量％が特に好ましい。
【００４５】
前記液状ポリエチレンワックスは、公知のものを用いることができる。具体的には、Ｓ
ＨＡＭＲＯＣＫ社製のＶｅｒｓａｆｌｏｗ  ＬＶ、Ｖｅｒｓａｆｌｏｗ  ＢＡＳＥ、Ｖｅ
ｒｓａｆｌｏｗ  ＥＶ、Ｖｅｒｓａｆｌｏｗ  ＨＶなどが挙げられる。
【００４６】
（植物由来のワックス）
さらに、本発明の活性エネルギー線硬化型オーバーコートニスは、耐摩擦性とオーバー
コートニスの安定性の観点から、耐摩擦剤として、２５℃で固体である植物由来のワック
スを含むことが好ましい。
また、前記２５℃で固体である植物由来のワックスは、１種単独で用いてもよいし、２
種以上を組み合わせてもよい。
【００４７】
前記植物由来のワックスは、耐摩擦性の観点から、融点が６０〜１２０℃であることが
好ましく、７５〜９０℃であることがより好ましい。
融点の測定方法は、以下の通りである。セイコーインスツルメンツ（株）製のＤＳＣ−
２００を用いて、昇温温度１０℃／ｍｉｎ、温度範囲２５〜１５０℃、サンプル容器はカ
シメ密閉にて測定した。
【００４８】
前記植物由来のワックスは、耐摩擦性と光沢の観点から、平均粒子径が１〜２０μｍで
あることが好ましく、１〜１０μｍであることがより好ましく、１〜６μｍであることが
特に好ましい。
平均粒子径の測定方法は、以下の通りである。島津製作所（株）製のレーザー回折粒度
分布測定装置ＳＡＬＤ−２２００を用いて、粒度分布曲線において積算値が５０％にあた
る粒径を測定した。
【００４９】
前記植物由来のワックスの含有量は、耐摩擦性と光沢の観点から、活性エネルギー線硬
化型オーバーコートニスの全質量に対して、０．０２〜０．５質量％であることが好まし
く、０．０４〜０．３質量％であることがより好ましい。
【００５０】
前記植物由来のワックスは、公知の植物由来のワックスを用いることができる。具体的
には、カルナバワックス、キャンデリラワックス、ライスワックス、木蝋などが挙げられ
る。中でも、入手が容易なカルナバワックスが好ましい。
【００５１】
［その他成分］
本発明の活性エネルギー線硬化型オーバーコートニスには、必要に応じて上記成分以外
に、不活性樹脂、増感剤、表面張力調整剤、重合禁止剤、消泡剤、紫外線吸収剤、酸化防
止剤などを含有することができる。
【００５２】
（不活性樹脂）
本発明の活性エネルギー線硬化型オーバーコートニスは、不活性樹脂を含んでもよい。
不活性樹脂を含むことで、硬化時に生じる塗膜の硬化収縮を緩和し、基材のカールを抑制
し、さらに、基材への密着性が向上する。本発明において、「不活性樹脂」とは、反応性
基を有しない、重量平均分子量が１０，０００以上である化合物を意味する。
【００５３】
前記不活性樹脂の重量平均分子量は、１０，０００〜１００，０００であることが好ま
しい。より好ましくは、１０，０００〜７０,０００である。
【００５４】
前記不活性樹脂は、１種単独で用いてもよく、２種以上を組み合わせて用いてもよい。
また、不活性樹脂の含有量は、オーバーコートニスの全質量に対して、１〜５質量％であ
ることが好ましい。
【００５５】
前記不活性樹脂としては、具体的に、ポリ塩化ビニル、（メタ）アクリル樹脂、スチレ
ン（メタ）アクリル樹脂、エポキシ樹脂、ポリエステル樹脂、ポリウレタン樹脂、セルロ
ース誘導体（例えば、エチルセルロース、酢酸セルロース、ニトロセルロース）、塩化ビ
ニル−酢酸ビニル共重合体、ポリアミド樹脂、ポリビニルアセタール樹脂、ジアリルフタ
レート樹脂、アルキッド樹脂、ロジン変性アルキッド樹脂、石油樹脂、尿素樹脂、ブタジ
エン−アクリルニトリル共重合体のような合成ゴムなどが挙げられる。中でも、密着性の
観点から、スチレン（メタ）アクリル樹脂が好ましく、アミノ基を有するスチレン（メタ
）アクリル樹脂がより好ましい。
【００５６】
前記アミノ基を有するスチレン（メタ）アクリル樹脂は、公知のものを用いることがで
きる。具体的には、荒川化学工業社製のビームセット（登録商標）２７１（重量平均分子
量１０，０００、アミン価８０ｍｇＫＯＨ／ｇ）、ビームセット２６７Ｆ（重量平均分子
量１０，０００、アミン価２１ｍｇＫＯＨ／ｇ）、ビームセット２５５（重量平均分子量
１０，０００、アミン価３０ｍｇＫＯＨ／ｇ）などが挙げられる。
【００５７】
前記アミノ基を有するスチレン（メタ）アクリル樹脂のアミン価は、密着性と黄変の観
点から、１０〜１３０ｍｇＫＯＨ／ｇであることが好ましく、３０〜１００ｍｇＫＯＨ／
ｇがより好ましい。
なお、アミン価は、ＡＳＴＭ  Ｄ２０７４の方法に準拠し、測定した全アミン価（ｍｇ
ＫＯＨ／ｇ）である。
【００５８】
（増感剤）
本発明の活性エネルギー線硬化型オーバーコートニスは、増感剤を含んでもよい。増感
剤を含むことで、硬化性を一層向上することができる。増感剤としては、具体的に、トリ
エタノールアミン、メチルジエタノールアミン、トリイソプロパノールアミン、脂肪族ア
ミン、２−ジメチルアミノ安息香酸エチル、４−ジメチルアミノ安息香酸エチル、４−ジ
メチルアミノ安息香酸イソアミル、ジブチルエタノールアミンなどが挙げられる。
【００５９】
（表面張力調整剤）
本発明の活性エネルギー線硬化型オーバーコートニスは、ホットスタンプ性を損なわな
い範囲で、表面張力調整剤を含んでもよい。表面張力調整剤としては、アクリル系表面張
力調整剤、アセチレングリコール系表面張力調整剤、高級アルコール系表面張力調整剤な
どが挙げられる。中でも、ホットスタンプ性の観点から、炭素数が１２以上のアルキル鎖
を有するモノアルコール系表面張力調整剤が好ましい。
【００６０】
前記高級アルコール系表面張力調整剤は、公知のものを用いることができる。具体的に
は、日産化学社製のファインオキソコール１８０、ファインオキソコール１８０Ｎ、ファ
インオキソコール１８０Ｔ、ファインオキソコール１６００Ｋ、ファインオキソコール２
０００などが挙げられる。
【００６１】
高級アルコール系表面張力調整剤の含有量は、活性エネルギー線硬化型オーバーコート
ニスの全質量に対して、０．０５〜５質量％であることが好ましく、０．０５〜２質量％
であることがより好ましい。
【００６２】
（重合禁止剤）
本発明の活性エネルギー線硬化型オーバーコートニスは、重合禁止剤を含んでもよい。
重合禁止剤としては、具体的には、４−メトキシフェノール、ハイドロキノン、メチルハ
イドロキノン、ｔ−ブチルハイドロキノン、２，６−ジ−ｔ−ブチル−４−メチルフェノ
ール、フェノチアジン、Ｎ−ニトロソフェニルヒドロキシルアミンのアルミニウム塩など
が挙げられる。
【００６３】
重合禁止剤の含有量は、硬化性を維持しつつ、オーバーコートニスの安定性を高める観
点から、活性エネルギー線硬化型オーバーコートニスの全質量に対して、０．０１〜２質
量％であることが好ましい。
【００６４】
なお、本発明において、オーバーコートニスは、有機溶剤、及び水を実質的に含有しな
いことが好ましい。実質的に含有しないとは、オーバーコートニスの全質量に対して、３
質量％以下である。
【００６５】
＜印刷物、及び積層体＞
本発明の積層体は、第１の基材に印刷されたインキ層上に、本発明の活性エネルギー線
硬化型オーバーコートニスを印刷し、活性エネルギー線で硬化させた印刷物に、接着層を
有する第２の基材を接着することによって得られる。このとき、印刷物の活性エネルギー
線硬化型オーバーコートニス層と、第２の基材が接着層によって接着されるものである。
【００６６】
本発明の第１の基材は、特に制限がなく、公知のものを用いることができる。具体的に
は、アート紙、コート紙、キャスト紙などの塗工紙や上質紙、中質紙、新聞用紙などの非
塗工紙、ユポ紙などの合成紙、ＰＥＴ（ポリエチレンテレフタレート）、ＰＰ（ポリプロ
ピレン）、ＯＰＰ（２軸延伸ポリプロピレン）のようなプラスチックフィルムなどが挙げ
られる。
【００６７】
本発明のインキ層は、特に制限がなく、公知のものを用いることができる。具体的には
、オフセットインキ、スクリーンインキ、グラビアインキ、フレキソインキ、インクジェ
ットインキ、トナーなどが挙げられる。
【００６８】
本発明の活性エネルギー線硬化型オーバーコートニス層は、インキ層の一部に形成して
も、インキ層の表面全体に形成してもよい。また、前記オーバーコートニス層は、インキ
層が印刷されていない部分に形成してもよい。
本発明の積層体におけるオーバーコートニス層の厚みは、１〜１０μｍであることが好
ましく、３〜７μｍであることがより好ましい。
【００６９】
本発明において、活性エネルギー線硬化型オーバーコートニスを塗工する方法は、特に
制限がなく、公知の方法を用いることができる。具体的には、ロールコーター、ロッドコ
ーター、ブレード、ワイヤーバー、ドクターナイフ、スピンコーター、スクリーンコータ
ー、グラビアコーター、オフセットグラビアコーター、フレキソコーターなどが挙げられ
る。
また、塗工時に必要に応じて、加熱をおこなってもよい。
【００７０】
本発明において、活性エネルギー線硬化型オーバーコートニスを硬化する方法は、特に
制限はなく、公知の方法を用いることができる。例えば、α線、γ線、電子線、Ｘ線、紫
外線、可視光又は赤外光などを照射することで硬化することができる。中でも、紫外線、
電子線が好ましく、より好ましくは紫外線である。紫外線のピーク波長は、２００〜６０
０ｎｍであることが好ましく、より好ましくは３５０〜４２０ｎｍである。
【００７１】
活性エネルギー線源としては、特に制限はなく、公知のものを用いることができる。具
体的には、水銀ランプ、キセノンランプ、メタルハイドライドランプ、紫外線発光ダイオ
ード（ＵＶ−ＬＥＤ）、紫外線レーザーダイオード（ＵＶ−ＬＤ）等のＬＥＤ（発光ダイ
オード）やガス・固体レーザーなどが挙げられる。
【００７２】
本発明の接着層を有する第２の基材は、特に制限はなく、公知のものを用いることがで
きる。市販品として、中井工業（株）製の熱転写箔ＡＭ−１０６などが挙げられる。前記
接着層を有する第２の基材を、本発明の活性エネルギー線硬化型オーバーコートニス層上
に貼り合わせた後、熱融着させ、絵柄を本発明の活性エネルギー線硬化型オーバーコート
ニス層上に熱転写することで本発明の積層体が得られる。
【実施例】
【００７３】
以下に実施例および比較例を示し、本発明を具体的に説明する。ただし、本発明は、以
下の実施例により何ら限定されるものではない。なお、実施例および比較例中、「部」及
び「％」は、それぞれ「質量部」及び「質量％」を表す。
【００７４】
＜オーバーコートニスの作成方法＞
[ワックス分散体の調製方法]
ワックスとして、精製ライスワックスを２０部、分散媒としてジプロピレングリコール
モノメチルエーテルを８０部加えて、ディスパーで３０分予備撹拌して均一混合物とした
。その後、横型ビーズミルで冷却しながら分散を行い、平均粒子径が１〜２０μｍの範囲
に収まるよう調整したライスワックス分散体（有効成分２０質量％）を作成した。
表１に記載した原料を変更した以外は、同様の方法にて、キャンデリラワックス分散体
、パラフィンワックス分散体、固体ポリエチレンワックス分散体を作成した。
【００７５】
【表１】
2020105307.tif 000002
【００７６】
表１中、表記の説明は以下の通りである。
・精製ライスワックス：東亜化成油脂社製、融点７９℃
・精製キャンデリラワックスＭｋ−２：横関油脂社製、融点７１℃
・ＴＯＰＣＯ  ＢＷ−３２５０：東洋アドレ社製、パラフィンワックス、融点７４℃
・Ｓ３９４−Ｎ１：ＳＨＡＭＲＯＣＫ社製、ポリエチレンワックス、融点１１３℃
【００７７】
表２記載の材料を混合し、５０℃で３０分攪拌後、８０メッシュの金属メッシュにて濾
過を行い、実施例１〜３３、及び、比較例１〜５の各オーバーコートワニスをそれぞれ得
た。なお、表１中の各オリゴマー、各ワックス、不活性樹脂の量は、有効成分量を表し、
その他の成分は、各成分の欄に割り振っている。また、数値は特に断りがない限り「質量
部」を表し、空欄は配合していないことを表す。
【００７８】
【表２】
2020105307.tif 000003
【００７９】
【表２】
2020105307.tif 000004
【００８０】
表２中、表記の説明は以下の通りである。
［重合性化合物］
（オリゴマー）
・ＭＩＲＡＭＥＲ（登録商標）  ＰＥ２１６０：美源社製  ２官能のビスフェノールＡ型
エポキシアクリレートオリゴマー、Ｍｗ５２０、有効成分４０質量％（残りは、ＥＯ（３
）変性トリメチロールプロパントリアクリレート：５０質量％、トリプロピレングリコー
ルジアクリレート：１０質量％）
・ＥＢＥＣＲＹＬ（登録商標）  ３５００：ダイセル・オルネクス株式会社製、２官能の
脂肪族エポキシアクリレート、Ｍｗ７５０、有効成分１００質量％
・ＥＢＥＣＲＹＬ（登録商標）  ４８５８：ダイセル・オルネクス株式会社製、２官能の
脂肪族ウレタンアクリレート、Ｍｗ４５０、有効成分１００質量％
（モノマー）
・ＭＩＲＡＭＥＲ（登録商標）  Ｍ１４２：美源社製  ＥＯ（２）変性フェノールアクリ
レート
・ＴＰＧＤＡ：ダイセル・オルクネス社製  トリプロピレングリコールジアクリレート
・Ｌａｒｏｍｅｒ（登録商標）  ＬＲ８８６３：ＢＡＳＦ社製  ＥＯ（３）変性トリメチ
ロールプロパントリアクリレート
・ＭＩＲＡＭＥＲ（登録商標）  Ｍ４１０：美源社製  ジトリメチロールプロパンテトラ
アクリレート
・ＭＩＲＡＭＥＲ（登録商標）  Ｍ６００：美源社製  ジペンタエリスリトールヘキサア
クリレート
［重合開始剤］
・ＳＢ−ＰＩ７１２：双邦実業社製  ４−メチルベンゾフェノン
・ダイドーＵＶキュア１７４：大同化成工業社製  １−ヒドロキシシクロヘキシルフェニ
ルケトン
［耐摩擦剤］
（液状ポリエチレンワックス）
・Ｖｅｒｓａｆｌｏｗ ＬＶ：ＳＨＡＭＲＯＣＫ社製  液状ポリエチレンワックス  粘度
１００ｍＰａ・ｓ（２５℃）、有効成分１００質量％
・Ｖｅｒｓａｆｌｏｗ ＢＡＳＥ：ＳＨＡＭＲＯＣＫ社製  液状ポリエチレンワックス  
粘度９００ｍＰａ・ｓ（２５℃）、有効成分１００質量％
・Ｖｅｒｓａｆｌｏｗ ＥＶ：ＳＨＡＭＲＯＣＫ社製  液状ポリエチレンワックス  粘度
１０００ｍＰａ・ｓ（２５℃）、有効成分１００質量％
・Ｖｅｒｓａｆｌｏｗ ＨＶ：ＳＨＡＭＲＯＣＫ社製  液状ポリエチレンワックス  粘度
３０００ｍＰａ・ｓ（２５℃）、有効成分１００質量％
（植物由来のワックス）
・ＣＥＲＡＣＯＬ７９：ＢＹＫ Ａｄｄｉｔｉｖｅｓ＆Ｉｎｓｔｒｕｍｅｎｔｓ社製  カ
ルナバワックス分散体、融点８５℃、平均粒径２μｍ、有効成分２０質量％（残りは、ジ
プロピレングリコールモノメチルエーテル：８０質量％）
・ＣＥＲＡＣＯＬ８０：ＢＹＫ Ａｄｄｉｔｉｖｅｓ＆Ｉｎｓｔｒｕｍｅｎｔｓ社製  カ
ルナバワックス分散体、融点８５℃、平均粒径１５μｍ、有効成分１７．５質量％（残り
は、メチルエチルケトン：８２．５質量％）
（シリコン系化合物）
・ＫＰ１０１：信越化学社製  ポリエーテル変性ジメチルポリシロキサン、有効成分１０
０質量％
［その他成分］
（不活性樹脂）
・ビームセット（登録商標）２７１：荒川化学工業社製  アミン基含有スチレンアクリル
樹脂、Ｍｗ１０，０００、アミン価８０ｍｇＫＯＨ／ｇ、有効成分５０質量％（残りは、
トリプロピレングリコールジアクリレート：５０質量％）
（増感剤）
・アミノアルコールＭＤＡ：日本乳化剤社製  Ｎ−メチルジエタノールアミン
（表面張力調整剤）
・ファインオキソコール  １８０Ｔ：日産化学社製  イソオクタデカノール
（重合禁止剤）
・メトキノン：パラ−メトキシフェノール
【００８１】
得られたオーバーコートニスを、以下の方法により性能評価を行った。結果を表３に示
す。
＜試験片の作成方法＞
北越マリコート（北越コーポレーション（株）製のコートボール紙）にＦＤカルトンＸ
（東洋インキ（株）製の活性エネルギー線硬化型インキ）の墨インキを印刷、硬化させた
インキ層上に、表２に示す活性エネルギー線硬化型オーバーコートニスをバーコーター♯
２にて塗工し、塗工物を得た。
塗工物を、塗工物とランプ間の距離が５ｃｍ、１６０Ｗ／ｃｍの強度（出力）を有する
高圧水銀灯（オゾンタイプ）１灯の条件にて、３０ｍ／分のコンベアーにのせ紫外線を照
射し、活性エネルギー線硬化型オーバーコートニスを硬化させることで試験片を作成した
。
【００８２】
［ホットスタンプ性］
上記方法で作成した試験片のオーバーコートニス面に、中井工業（株）製の熱転写箔Ａ
Ｍ−１０６の接着面を重ね合せ、テスター産業（株）製のヒートシールテスターＴＰ−７
０１Ｓにて１２０℃で熱転写し、転写した面積の評価を行った。３以上で実用上問題ない
レベルであると評価する。
５：転写面積が１００％である
４：転写面積が９０％以上である
３：転写面積が８０％以上９０％未満である
２：転写面積が５０％以上８０％未満である
１：転写面積が５０％未満である
【００８３】
［耐摩擦性］
上記方法で作成した試験片を用い、テスター産業（株）製の学振型摩擦堅牢度試験機（
荷重５００ｇ２００回、対紙：上質紙）にて耐摩擦性試験を行い、オーバーコートニスを
展色した面に生じた傷について評価した。３以上で実用上問題ないレベルであると評価す
る。
５：全く傷付きがない
４：傷の面積が１０％未満である
３：傷の面積が１０％以上３０％未満である
２：傷の面積が３０％以上５０％未満である
１：傷の面積が５０％以上である
【００８４】
［スリップ性］
上記方法で作成した試験片を用い、オーバーコートニス面とオーバーコートニス面とで
の滑り角（ＪＩＳ  Ｐ８１４７に準拠）を測定しスリップ性を評価した。３以上で実用上
問題ないレベルであると評価する。
５：滑り角が３０°未満である
４：滑り角が３０°以上４０°未満である
３：滑り角が４０°以上５０°未満である
２：滑り角が５０°以上６０°未満である
１：滑り角が６０°以上である
【００８５】
［柔軟性］
上記方法で作成した試験片を用い、試験片に折り目をつけ、オーバーコートニス面を１
８０°山折りにし、元に戻した時の塗工面のひび割れを評価した。３以上で実用上問題な
いレベルであると評価する。
５：折り曲げ線部に塗膜の割れなし、塗膜の白化無し
４：折り曲げ線部に塗膜の割れが１０％未満、僅かに塗膜が白化している
３：折り曲げ線部に塗膜の割れが１０％以上２０％未満、僅かに塗膜が白化している
２：折り曲げ線部に塗膜の割れが２０％以上６０％未満、塗膜が白化している
１：折り曲げ線部に塗膜の割れが１００％割れて、欠片が落ちる
【００８６】
［光沢］
上記方法で作成した試験片を用いて、村上色彩研究所製の光沢計ＧＭ６２Ｄにて、オー
バーコートニスを展色した面の６０°反射角での光沢値（ＪＩＳ  Ｚ  ８７４１に準拠）
を測定。３以上で実用上問題ないレベルであると評価する。
５：光沢値が８０°以上である
４：光沢値が６０°以上８０°未満である
３：光沢値が４０°以上６０°未満である
２：光沢値が２０°以上４０°未満である
１：光沢値が２０°未満である
【００８７】
［活性エネルギー線硬化型オーバーコートニスの安定性］
表１の活性エネルギー線硬化型オーバーコートニスを４０℃で１週間静置。撹拌後、８
０メッシュの金属メッシュにて濾過し、メッシュ上の凝集物の量を目視評価した。３で実
用上問題ないレベルであると評価する。
５：凝集物が全くない
４：僅かに小さな凝集物が存在する
３：小さな凝集物が存在する
２：小さな凝集物と、僅かに大きな凝集物が存在する
１：大きな凝集物が多数存在する
【００８８】
【表３】
2020105307.tif 000005
【００８９】
以上より、本願発明の活性エネルギー線硬化型オーバーコートニスが、高光沢で高い塗
膜耐性（耐摩擦性、スリップ性、柔軟性）を有し、ホットスタンプ性、及び、保存安定性
に優れていることがわかった。
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
重合性化合物、光重合開始剤、及び、耐摩擦剤を含む活性エネルギー線硬化型オーバーコートニスであって、
前記耐摩擦剤が、２５℃での粘度が１００〜３，０００ｍＰａ・ｓの液状ポリエチレンワックス、及び、２５℃で固体である植物由来のワックスを含み、
前記液状ポリエチレンワックスの含有量が、活性エネルギー線硬化型オーバーコートニスの全質量に対して０．１〜３質量％であり、
前記植物由来のワックスの含有量が、活性エネルギー線硬化型オーバーコートニスの全質量に対して０．０２〜０．５質量％である、活性エネルギー線硬化型オーバーコートニス。
【請求項２】
前記植物由来のワックスの融点が、６０〜１２０℃である、請求項１に記載の活性エネルギー線硬化型オーバーコートニス。
【請求項３】
前記重合性化合物が、２官能（メタ）アクリレートモノマー及び／又は３官能（メタ）アクリレートモノマーを含み、
前記２官能（メタ）アクリレートモノマー及び３官能（メタ）アクリレートモノマーの含有量の合計が、活性エネルギー線硬化型オーバーコートニスの全質量に対して４０〜８０質量％である、請求項１又は２に記載の活性エネルギー線硬化型オーバーコートニス。
【請求項４】
第１の基材に印刷されたインキ層上に、請求項１〜３いずれか１項に記載の活性エネルギー線硬化型オーバーコートニスを印刷し、活性エネルギー線で硬化させた印刷物。
【請求項５】
第１の基材に印刷されたインキ層上に、活性エネルギー線硬化型オーバーコートニスを印刷し、活性エネルギー線で硬化させた印刷物に、接着層を有する第２の基材を接着してなる積層体であって、
前記活性エネルギー線硬化型オーバーコートニスが、重合性化合物、光重合開始剤、及び、耐摩擦剤を含み、
前記耐摩擦剤が、２５℃での粘度が１００〜３，０００ｍＰａ・ｓの液状ポリエチレンワックスを含み、
印刷物の活性エネルギー線硬化型オーバーコートニス層と、第２の基材が接着層によって接着されてなる積層体。
【手続補正２】
【補正対象書類名】明細書
【補正対象項目名】００１１
【補正方法】変更
【補正の内容】
【００１１】
すなわち、本発明は、重合性化合物、光重合開始剤、及び、耐摩擦剤を含む活性エネルギー線硬化型オーバーコートニスであって、
前記耐摩擦剤が、２５℃での粘度が１００〜３，０００ｍＰａ・ｓの液状ポリエチレンワックス、及び、２５℃で固体である植物由来のワックスを含み、
前記液状ポリエチレンワックスの含有量が、活性エネルギー線硬化型オーバーコートニスの全質量に対して０．１〜３質量％であり、
前記植物由来のワックスの含有量が、活性エネルギー線硬化型オーバーコートニスの全質量に対して０．０２〜０．５質量％である、活性エネルギー線硬化型オーバーコートニスに関する。
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１７
【補正方法】変更
【補正の内容】
【００１７】
また、本発明は、第１の基材に印刷されたインキ層上に、活性エネルギー線硬化型オーバーコートニスを印刷し、活性エネルギー線で硬化させた印刷物に、接着層を有する第２の基材を接着してなる積層体であって、
前記活性エネルギー線硬化型オーバーコートニスが、重合性化合物、光重合開始剤、及び、耐摩擦剤を含み、
前記耐摩擦剤が、２５℃での粘度が１００〜３，０００ｍＰａ・ｓの液状ポリエチレンワックスを含み、
印刷物の活性エネルギー線硬化型オーバーコートニス層と、第２の基材が接着層によって接着されてなる積層体に関する。